(57)【要約】      （修正有）【課題】簡便な手段で石英ガラスの純度を高めるとともに気泡の発生を防止して、溶融シリカを安価で効率良く製造するための珪石の溶融炉、および、それを用いた溶融方法を提供する。【解決手段】筒状の側面部材と内部に冷却水の流路を設けた円形の底面部材とを備えて円筒状の形態を呈する溶融容器１と、溶融容器を回動させて直立姿勢あるいは傾転姿勢に保持するために側面部材の外側面に配設される回動装置３と、溶融容器の中心に設置される黒鉛電極と、黒鉛電極と側面部材との間に挿入される内管と外管からなる２重管構造の内筒部材を昇降するための内筒昇降装置と、溶融容器の開放された上面に被せるために側面部材の外径よりも大きい直径を有する円形であり内部に冷却水の流路を設けた上面蓋部材６と、底面部材と上面蓋部材に冷却水を供給する冷却配管７と、を有する珪石の溶融炉を使用して溶融シリカを製造する。【選択図】図１
2020196645.tif 000002
【特許請求の範囲】
【請求項１】
珪石を溶融する溶融炉であって、
筒状の側面部材と内部に冷却水の流路を設けた円形の底面部材とを備えて円筒状の形態を呈する溶融容器と、
該溶融容器を回動させて直立姿勢あるいは傾転姿勢に保持するために前記側面部材の外側面に配設される回動装置と、
前記溶融容器の中心に設置される黒鉛電極と、
該黒鉛電極と前記側面部材との間に挿入される内管と外管からなる２重管構造の内筒部材を昇降するための内筒昇降装置と、
前記溶融容器の開放された上面に被せるために前記側面部材の外径よりも大きい直径を有する円形であり内部に前記冷却水の流路を設けた上面蓋部材と、
前記底面部材と前記上面蓋部材に前記冷却水を供給する冷却配管と、
を有することを特徴とする珪石の溶融炉。
【請求項２】
前記冷却配管の一部または全部がゴムホースからなることを特徴とする請求項１に記載の珪石の溶融炉。
【請求項３】
珪石を溶融する溶融方法において、筒状の側面部材と内部に冷却水の流路を設けた円形の底面部材とを備えて円筒状の形態を呈する溶融容器を直立姿勢に保持し、黒鉛電極を前記溶融容器の中心に設置し、内筒昇降装置を用いて内管と外管からなる２重管構造の内筒部材を前記黒鉛電極と前記側面部材との間に挿入し、次いで、前記内筒部材を構成する前記内管の内側の前記底面部材上に粒径５mm未満の原料用珪石の粉末を敷き詰めて、前記内筒部材の前記内管と前記黒鉛電極との間に充填された原料用珪石の粉末上に粒径５〜50mmの原料用珪石の粒子を充填し、引き続き、前記内筒部材の前記外管と前記側面部材との間に粒径５mm未満の断熱用珪石の粉末を充填した後、粒径５mm未満の原料用珪石の粉末を前記原料用珪石の粒子上に堆積させ、その後、内筒昇降装置を用いて前記内筒部材を上方へ吊り上げることによって前記溶融容器から抜き出し、次に、前記側面部材の外径よりも大きい直径を有する円形であり内部に前記冷却水の流路を設けた上面蓋部材を前記溶融容器に被せて、前記溶融容器を前記直立姿勢から回動させて傾転姿勢に移行してから、前記底面部材および前記上面蓋部材に前記冷却水を供給しつつ前記黒鉛電極に通電して発熱させながら時間ｔ（分）が経過するまで保持することによって前記原料用珪石の粒子および前記原料用珪石の粉末を溶融させ、前記時間ｔが経過した後、前記溶融容器を前記傾転姿勢から逆方向に回動させて前記直立姿勢を経て前記傾転姿勢で前記時間ｔが経過するまで保持し、その後、再び前記傾転姿勢から回動させて前記直立姿勢を経て前記傾転姿勢で保持することを特徴とする珪石の溶融方法。
【請求項４】
前記傾転姿勢で保持する時間ｔが25〜35分であることを特徴とする請求項３に記載の珪石の溶融方法。
【発明の詳細な説明】
【技術分野】
【０００１】
本発明は、珪石を溶融するための溶融炉、および、それを用いた溶融方法に関するものである。
【背景技術】
【０００２】
珪石を溶融し、さらに冷却して得られる非晶質の石英（SiO2）は、石英ガラスと呼ばれ、優れた耐食性ならびに耐熱性を有し、かつ透明度が高いので、様々な用途で使用されている。なかでも、SiO2濃度の高い（すなわち高純度の）石英ガラスは、溶融シリカ（あるいはシリカガラス）と呼ばれ、理化学分野（たとえば半導体、光ファバー等）で幅広く用いられている。また溶融シリカは、熱伝導率が小さく、しかも熱膨張率が非常に小さいという特性を備えていることから、近年では耐火材や断熱材として使用する技術が開発されている。
【０００３】
石英ガラスの製造方法として、容器に収納した珪石の粉末を2000℃以上に加熱して溶融し、引き続き冷却してガラス化する技術が普及している。しかし従来の技術では、不純物が多く混入するだけでなく、加熱によって生じる様々なガス（たとえば水蒸気等）に起因して気泡が発生し易いので、高純度の石英ガラス（いわゆる溶融シリカ）を効率良く製造することは困難である。
【０００４】
そこで溶融シリカを効率良く製造するために、石英ガラスの純度を高めるとともに気泡の発生を防止する技術が検討されている。
【０００５】
たとえば特許文献１には、真空電気溶融法を用いてシリカインゴットを作製した後、シリカインゴットを電解処理し、さらに分割して小型のインゴットとして、その小型のインゴットを加熱して、溶融した状態で棒引きしてシリカガラスを製造する技術が開示されている。ところがこの技術は、工程が複雑であるから、シリカガラスの製造コストの上昇を招く。
【先行技術文献】
【特許文献】
【０００６】
【特許文献１】特開2007-254226号公報
【発明の概要】
【発明が解決しようとする課題】
【０００７】
本発明は、従来の技術の問題点を解消し、簡便な手段で石英ガラスの純度を高めるとともに気泡の発生を防止して、溶融シリカを安価で効率良く製造するための珪石の溶融炉、および、それを用いた溶融方法を提供することを目的とする。
【課題を解決するための手段】
【０００８】
本発明者は、石英ガラスの純度を高める技術を確立するために、珪石を溶融する工程にて不純物が混入する原因を調査した。そして、不純物の発生源が、珪石を収納する容器であることを見出した。つまり、高温に加熱された容器の外殻をなす金属や、容器に内張りされる断熱材料から漏出した様々な成分が、溶融した珪石（以下、珪石溶湯という）の中に不純物として進入することによって、純度の低下が生じる。
【０００９】
そこで、容器から珪石溶湯に不純物が混入するのを防止する技術について検討した。その結果、溶融シリカの原料として容器内に収納された粒子状あるいは粉末状の珪石（以下、原料用珪石という）と容器の外殻との間に、同成分の珪石を断熱材料として充填することによって、不純物の混入を防止し、ひいては高純度の溶融シリカを得ることができることを見出した。
【００１０】
つまり、珪石の主成分であるSiO2は優れた耐食性と断熱性を有するので、断熱材料として粉末状の珪石（以下、断熱用珪石という）を用い、かつ原料用珪石と同一成分の断熱用珪石を充填すれば、断熱材料である断熱用珪石から不純物が発生しなくなり、不純物の発生源は容器の外殻のみとなる。そして不純物が容器の外殻から珪石溶湯に到達する前に、断熱用珪石の粉末の隙間を通過する途中で、断熱用珪石に接触して付着することによって、珪石溶湯に不純物が混入するのを防止する。
【００１１】
次に本発明者は、溶融シリカに気泡が残留するのを防止する技術について検討した。その結果、原料用珪石を溶融する過程で定期的に珪石溶湯を撹拌することによって、気泡を珪石溶湯から強制的に排出することができ、その珪石溶湯を冷却して凝固させれば、気泡のない溶融シリカ（すなわち高純度の石英ガラス）を製造できる。
【００１２】
本発明は、このような知見に基づいてなされたものである。
すなわち本発明は、珪石を溶融する溶融炉であって、筒状の側面部材と内部に冷却水の流路を設けた円形の底面部材とを備えて円筒状の形態を呈する溶融容器と、溶融容器を回動させて直立姿勢あるいは傾転姿勢に保持するために側面部材の外側面に配設される回動装置と、溶融容器の中心に設置される黒鉛電極と、黒鉛電極と側面部材との間に挿入される内管と外管からなる２重管構造の内筒部材を昇降するための内筒昇降装置と、溶融容器の開放された上面に被せるために側面部材の外径よりも大きい直径を有する円形であり内部に冷却水の流路を設けた上面蓋部材と、底面部材と上面蓋部材に冷却水を供給する冷却配管と、を有する珪石の溶融炉である。
本発明の溶融炉においては、冷却配管の一部または全部がゴムホースからなることが好ましい。
【００１３】
また本発明は、珪石を溶融する溶融方法において、筒状の側面部材と内部に冷却水の流路を設けた円形の底面部材とを備えて円筒状の形態を呈する溶融容器を直立姿勢に保持し、黒鉛電極を溶融容器の中心に設置し、内筒昇降装置を用いて内管と外管からなる２重管構造の内筒部材を黒鉛電極と側面部材との間に挿入し、次いで、内筒部材を構成する内管の内側の底面部材上に粒径５mm未満の原料用珪石の粉末を敷き詰めて、内筒部材の内管と黒鉛電極との間に充填された原料用珪石の粉末上に粒径５〜50mmの原料用珪石の粒子を充填し、引き続き、内筒部材の外管と側面部材との間に粒径５mm未満の断熱用珪石の粉末を充填した後、粒径５mm未満の原料用珪石の粉末を前記原料用珪石の粒子上に堆積させ、その後、内筒昇降装置を用いて内筒部材を上方へ吊り上げることによって溶融容器から抜き出し、次に、側面部材の外径よりも大きい直径を有する円形であり内部に冷却水の流路を設けた上面蓋部材を溶融容器に被せて、溶融容器を直立姿勢から回動させて傾転姿勢に移行してから、底面部材および上面蓋部材に冷却水を供給しつつ黒鉛電極に通電して発熱させながら時間ｔ（分）が経過するまで保持することによって原料用珪石の粒子および原料用珪石の粉末を溶融させ、時間ｔが経過した後、溶融容器を傾転姿勢から逆方向に回動させて直立姿勢を経て傾転姿勢で時間ｔが経過するまで保持し、その後、再び傾転姿勢から回動させて直立姿勢を経て傾転姿勢で保持する珪石の溶融方法である。
【００１４】
本発明の溶融方法においては、傾転姿勢で保持する時間ｔが25〜35分であることが好ましい。
【発明の効果】
【００１５】
本発明によれば、簡便な手段で石英ガラスの純度を高めるとともに気泡の発生を防止して、溶融シリカを安価で効率良く製造することが可能となり、産業上格段の効果を奏する。
【図面の簡単な説明】
【００１６】
【図１】本発明の溶融炉の例を模式的に示す側面図である。
【図２】本発明の溶融炉に珪石を充填した例を模式的に示す断面図である。
【図３】図２に示す珪石が溶融した例を模式的に示す断面図である。
【発明を実施するための形態】
【００１７】
図１は本発明の溶融炉の例を模式的に示す側面図（一部は断面図）であり、図２はその溶融炉に珪石を充填した例を模式的に示す断面図である。
【００１８】
珪石を溶融するために収納する溶融容器１は、筒状の側面部材1aと円形の底面部材1bを備え、上面が開放された円筒状の形態を呈する。溶融容器１を構成する底面部材1bには、冷却水の流路２が設けられる。側面部材1aの外側面には回動装置３が配設される。
【００１９】
回動装置３は、図１中に矢印Ａとして示すように、回動軸3aを中心として溶融容器１を時計回りおよび反時計回りの方向に回動させるためのものである。つまり回動装置３を用いることによって、側面部材1aの中心軸が鉛直方向に直立した姿勢（以下、直立姿勢という）から中心軸が傾斜するように回転した姿勢（以下、傾転姿勢という）へ溶融容器１を回動させ、再び直立姿勢へ復帰させることができる。また、直立姿勢（図１参照）から傾転姿勢を経て再び直立姿勢に復帰する動作を２回以上繰り返すことも可能である。
【００２０】
そして、溶融容器１の中心には黒鉛電極４が設置される。黒鉛電極４は溶融容器１の開放された上面から挿入されて、側面部材1aの中心軸と黒鉛電極４の中心軸が一致するように設置される。
【００２１】
次に、内管5aと外管5bからなる2重構造の内筒部材が、溶融容器１の開放された上面から挿入されて、側面部材1aの中心軸と内管5aならびに外管5bの中心軸が一致するように設置される。珪石を溶融する手順については後述するが、内筒部材は珪石を溶融するに先立って溶融容器１の上面から引き抜かれるので、内筒部材を昇降するための内筒昇降装置（図示せず）を併せて設置する。内筒昇降装置の構成は特に限定せず、従来から知られている昇降用機械（たとえばクレーン、ホイスト等）を使用する。
【００２２】
溶融容器１の開放された上面には、円形の上面蓋部材６が着脱可能に被せられる。珪石を溶融する手順については後述するが、珪石を溶融しながら溶融容器１を適宜回動させるので、傾転姿勢の溶融容器１から珪石溶湯や未溶融の珪石が溢れ出るのを防止する必要があることから、上面蓋部材６の直径は側面部材1aの外径よりも大きく設定され、かつ傾転姿勢において脱落しないように取り付けられる。また、上面蓋部材６には、冷却水の流路２が設けられる。
【００２３】
さらに、底面部材1bと上面蓋部材６の内部に設けられる流路２に冷却水を供給する配管７が配設される。図１中の矢印Ｂは、冷却水の進行方向を示す。溶融容器１が回動装置３によって回動すると、配管７に捻じれが生じるので、損傷を防止するために、可撓性を有する材料（たとえばゴムホース等）を配管７として使用することが好ましい。可撓性を有する材料は、捻じれが生じる部位のみに使用しても良いし、配管７全てに使用しても良い。
【００２４】
上記したような溶融炉を用いて珪石を溶融するにあたって、まず、回動装置３を操作して、溶融容器１を直立姿勢（図１参照）に保持する。そして黒鉛電極４を、溶融容器１の中心（すなわち側面部材1aの中心軸と黒鉛電極４の中心軸が一致する位置）に設置する。黒鉛電極４を設置する際に、内筒昇降装置を使用して、溶融容器１の開放された上面から黒鉛電極４を挿入する。
【００２５】
さらに、内筒昇降装置を用いて、内管5aと外管5bからなる２重管構造の内筒部材を、溶融容器１の開放された上面から挿入し、内管5aならびに外管5bの中心軸が側面部材1aの中心軸に一致する位置に設置する。
【００２６】
そして、内筒部材を構成する内管5aの内側（すなわち黒鉛電極４側）の底面部材1b上に粒径５mm未満の原料用珪石の粉末８を敷き詰め、次に、内筒部材の外管5bと側面部材1aとの間に粒径５mm未満の断熱用珪石の粉末10を充填する。さらに、原料用珪石の粒子９上に粒径５mm未満の原料用珪石の粉末８を堆積させ、それを手作業で平らにならしながら、内管5aと外管5bとの間の空間および原料用珪石の粒子９上の空間に原料用珪石の粉末８を充填する。
【００２７】
こうして原料用珪石の粉末８、原料用珪石の粒子９、断熱用珪石の粉末10を夫々充填（図２参照）した後、内管5aと外管5bからなる２重構造の内筒部材を上方へ吊り上げて溶融容器１から抜き出す。次に、溶融容器１の開放された上面に円形の上面蓋部材６を被せる（図３参照）。上面蓋部材６の直径は溶融容器１の側面部材1aの外径よりも大きく、しかも上面蓋部材６は溶融容器１内に落下せず、溶融容器１の上面を閉塞する。
【００２８】
引き続き、底面部材1bの内部と上面蓋部材６の内部に設けられる流路２に冷却水を供給しながら、黒鉛電極４に通電（すなわち直流電流を供給）して、原料用珪石の粒子９および粉末８を加熱し溶融する。こうして、図３に示すように、原料用珪石の粉末８で囲まれた領域に珪石溶湯11を形成する。
【００２９】
断熱用珪石の粉末10の粒径が５mm以上では、充填された層内の隙間が大きくなるので、溶融容器１の側面部材1aから発生した不純物が隙間を通り抜けて珪石溶湯11に到達し易くなる。したがって、不純物を断熱用珪石の粉末10の充填層内に留まらせるために、断熱用珪石の粉末10の粒径は５mm未満とする。
【００３０】
原料用珪石の粉末８の粒径が５mm以上では、充填された層内の隙間が大きくなるので、珪石を溶融する際に珪石溶湯11が隙間を通り抜けて断熱用珪石の粉末10まで染み出し易くなり、その結果、珪石溶湯11に不純物が混入し易くなる。したがって、珪石溶湯11の純度を高めるために、原料用珪石の粉末８の粒径は５mm未満とする。
【００３１】
原料用珪石の粒子９の粒径が５mm未満では、粒子同士の隙間が小さくなるので、珪石溶湯11を形成する過程で生じたガスが、珪石溶湯11内に滞留し易くなり、その結果、珪石溶湯11を冷却して得られる溶融シリコンに気泡が残留し易くなる。一方で、原料用珪石の粒子９の粒径が50mmを超えると、粒子同士の隙間が大きくなるので、珪石溶湯11の体積が減少し、その結果、溶融シリコンの製造効率が低下する。したがって、原料用珪石の粒子９の粒径は５〜50mmの範囲内とする。
【００３２】
溶融容器１の側面部材1aの内径をＲVESSEL（mm）として、内筒部材の内管5aの内径ｒIN（mm）は、0.64×ＲVESSEL≦ｒIN≦0.68×ＲVESSELの範囲内が好ましい。ｒINが0.64×ＲVESSEL未満では、内管5aの内側に充填される原料用珪石の粒子９が減少するので、珪石溶湯11の体積が減少し、その結果、溶融シリコンの製造効率が低下する。ｒINが0.68×ＲVESSELを超えると、充填される原料用珪石の粒子９が増加するので、珪石溶湯11を形成するのに長時間を要し、その結果、溶融シリコンの製造効率が低下する。
【００３３】
内筒部材の外管5bの内径ｒout（mm）は、0.70×ＲVESSEL≦ｒout≦0.75×ＲVESSELの範囲内が好ましい。ｒOUTが0.70×ＲVESSEL未満では、内管5aと外管5bの間に充填される原料用珪石の粉末８が減少するので、珪石溶湯11が耐熱用珪石の粉末10まで染み出し易くなり、その結果、珪石溶湯11に不純物が混入し易くなる。ｒOUTが0.75×ＲVESSELを超えると、外管5bと側面部材1aの間に充填される断熱用珪石の粉末10が減少するので、側面部材1aから発生した不純物が珪石溶湯11に到達し易くなり、その結果、珪石溶湯11に不純物が混入し易くなる。
【００３４】
珪石溶湯11を形成する過程では、黒鉛電極４に通電しながら珪石溶湯11から気泡を排出するために、溶融容器１を直立姿勢（図１参照）から回動して傾転姿勢へ移行させて、その傾転姿勢で所定の時間ｔ（分）保持する。ここで溶融容器１を回動する方向は、右回転または左回転のどちらでも良い。ただし、溶融容器１の回動について以下で詳しく説明するために、便宜的に右回転とする。
【００３５】
こうして溶融容器１を右回転で回動させて傾転姿勢に保持しても、溶融容器１の上面は上面蓋部材６で閉塞されているので、珪石溶湯11や未溶融の珪石が溢れ出ることなく、黒鉛電極４からの発熱によって継続的に加熱される。
【００３６】
その傾転姿勢で溶融容器１を保持しつつ時間ｔが経過した後、黒鉛電極４に通電しながら、溶融容器１を傾転姿勢から左回転で回動させて再び直立姿勢に復帰させ、さらに左回転の回動を続けて傾転姿勢とする。そして時間ｔが経過するまでの間、この傾転姿勢で保持する。
【００３７】
このようにして、直立姿勢→右回転の回動→傾転姿勢（保持時間ｔ）→左回転の回動→直立姿勢→左回転の回動→傾転姿勢（保持時間ｔ）→右回転の回動→直立姿勢→右回転の回動→傾転姿勢（保持時間ｔ）の順に姿勢の移行を複数回繰り返すことによって、珪石溶湯11が撹拌され、気泡が珪石溶湯11から強制的に排出される。
【００３８】
溶融容器１を傾転姿勢で保持する時間ｔが25分未満では、珪石溶湯11から気泡を十分に排出できないので、溶融シリカ内に気泡が残留する。傾転姿勢で保持する時間ｔが35分を超えると、珪石溶湯11や未溶融の珪石が溢れ出る惧れがある。また、断熱用珪石の粉末10が溶融して珪石溶湯11に混入するので、溶融シリカ（すなわち高純度の石英ガラス）の純度が低下するという問題も生じる。したがって、溶融容器１を傾転姿勢で保持する時間ｔは25〜35分が好ましい。
【００３９】
傾転姿勢における溶融容器１の傾斜角が小さすぎると、珪石溶湯11から気泡を十分に排出できない。一方で傾斜角が大きすぎると、珪石溶湯11や未溶融の珪石が溢れ出る惧れがある。したがって、傾転姿勢における溶融容器１の傾斜角は87°〜93°の範囲内が好ましい。より好ましくは90°である。なお、傾斜角は、傾転姿勢において側面部材1aの中心軸が鉛直線（すなわち直立姿勢における側面部材1aの中心軸）に対してなす角度を意味しており、直立姿勢の傾斜角は０°である。
【００４０】
また溶融容器１を回動させることによって、冷却水の配管７に捻じれが生じるが、可撓性を有する材料からなる配管７を使用することによって、配管７の損傷を防止できる。
【００４１】
こうして所定の量の珪石溶湯11が形成されると、黒鉛電極４の通電を停止して、珪石溶湯11を凝固させる。その凝固体が溶融シリカである。
【００４２】
その後、上面蓋部材６を取り外し、さらに溶融容器１を回動させて、未溶融の珪石および溶融シリカを取り出した後、溶融シリカから黒鉛電極を抜き取る。なお、溶融容器１から回収した未溶融の珪石は、断熱用珪石として再利用できる。あるいは、回収した未溶融の珪石を洗浄すれば、原料用珪石として利用することも可能である。
【００４３】
本発明の溶融炉は、溶融容器１の内部を減圧（たとえば真空等）する必要はなく、大気圧で操業できる。
【００４４】
以上に説明した通り、本発明を適用することによって、簡便な手段で、気泡のない溶融シリカ（すなわち高純度の石英ガラス）を安価で効率良く製造できる。
【実施例】
【００４５】
図１に示す溶融炉を用いて溶融シリカの製造実験を行なった。溶融容器１の寸法は、内径2350mm（ＲVESSEL＝1175mm）、高さ3300mmであった。また、使用した内筒部材の内管5aの内径ｒINは780mm（ｒIN＝0.664×ＲVESSEL）、外管5bの内径ｒOUTは850mm（ｒOUT＝0.723×ＲVESSEL）であった。
【００４６】
この溶融容器１の所定の位置に、原料用珪石の粉末８、原料用珪石の粒子９、断熱用珪石の粉末10を夫々充填した後、内筒部材を上方へ吊り上げて溶融容器１から抜き出し、さらに、溶融容器１の上面蓋部材６を被せて、黒鉛電極４に直流電流を供給した。ここで充填した原料用珪石の粉末８、原料用珪石の粒子９、断熱用珪石の粉末10の合計量は10トンであり、通電時間は12時間、消費した電力は11000kwhであった。
【００４７】
こうして通電しながら、溶融容器１を直立姿勢→右回転→傾転姿勢→左回転→直立姿勢→左回転→傾転姿勢→右回転→直立姿勢→右回転→傾転姿勢→左回転→直立姿勢→左回転→傾転姿勢→右回転→直立姿勢の順に回動させて、この一連の動作を繰り返し行ない、傾転姿勢に合計24回保持した。傾転姿勢における傾斜角は90°、保持する時間ｔは平均30分／回であった。
【００４８】
通電を停止した後、珪石溶湯11を冷却して凝固させ、溶融容器１から取り出した。
得られた溶融シリカを砕いて、各小片の石英（SiO2）の純度を測定し、さらに気泡の有無を調査した。その結果、純度が99.9％以上で、しかも気泡のない溶融シリカの小片が合計７トン得られた。なお、純度が99.9％未満の小片、あるいは気泡が残留する小片は合計１トンであり、未溶融の珪石は２トンであった。
【符号の説明】
【００４９】
１  溶融容器
1a  側面部材
1b  底面部材
２  冷却水の流路
３  回動装置
3a  回動軸
４  黒鉛電極
5a  内管
5b  外管
６  上面蓋部材
７  冷却水の配管
８  原料用珪石の粉末
９  原料用珪石の粒子
10  断熱用珪石の粉末
11  珪石溶湯
【図１】
2020196645.tif 000003
【図２】
2020196645.tif 000004
【図３】
2020196645.tif 000005